(57)【要約】 【課題】  潜熱蓄熱材の過冷却を促進して、結晶化温度を容易に制御できる潜熱蓄熱材組成物の提供。【解決手段】  本発明の潜熱蓄熱材組成物は、炭素数が８以上の脂肪酸（Ａ）と不飽和炭化水素、ならびに、アクリル酸、メタクリル酸およびそれらのエステル類からなる群より選ばれる少なくとも１種を単量体とする高分子（Ｂ）とからなることを特徴とする。前記高分子（Ｂ）は、単量体が不飽和炭化水素からなるポリオレフィンの構造を有する高分子であることが好ましい。【選択図】  なし【特許請求の範囲】
【請求項１】
炭素数が８以上の脂肪酸（Ａ）と不飽和炭化水素、ならびに、アクリル酸、メタクリル酸およびそれらのエステル類からなる群より選ばれる少なくとも１種を単量体とする高分子（Ｂ）とからなる潜熱蓄熱材組成物。
【請求項２】
前記高分子（Ｂ）が、ポリオレフィンの構造を有する高分子であることを特徴とする請求項１に記載の潜熱蓄熱材組成物。
【請求項３】
前記脂肪酸（Ａ）と前記高分子（Ｂ）の合計量に対する前記脂肪酸（Ａ）の割合が重量比で５０％以上９９％以下であることを特徴とする請求項１または２に記載の潜熱蓄熱材組成物。
【発明の詳細な説明】
【技術分野】
【０００１】
本発明は、潜熱蓄熱材組成物に関し、とくには、過冷却が促進された潜熱蓄熱材組成物に関する。
【背景技術】
【０００２】
潜熱蓄熱材は、融解と凝固（結晶化）を繰り返すことで蓄熱と放熱を行うもので、蓄熱した熱エネルギーを取り出す温度は、蓄熱材の結晶化の温度で決まる。熱エネルギーをより有効に利用する観点から、熱が必要な温度やタイミングで取り出せるように制御できることが望まれる。結晶化温度の制御に関する従来技術としては、酢酸ナトリウム３水和物等の水和塩系化合物やエリスリトール等の糖アルコールなどの過冷却現象を起こしやすい化合物へ核剤を添加して過冷却を防止する技術が知られている。一方、過冷却を促進するような物質についてはほとんど知られておらず、例えば、特許文献１、２に開示されているようなものが挙げられる。特許文献１、２は、いずれも糖アルコールの過冷却促進に関するものであるが、糖アルコールはもともと過冷却を起こしやすいものであることから、過冷却を更に進めることはできても、結晶化の温度を制御することは困難である。
【先行技術文献】
【特許文献】
【０００３】
【特許文献１】特開２０１５−１８７２３０号公報
【特許文献２】特開２０１１−１５３２０６号公報
【発明の概要】
【発明が解決しようとする課題】
【０００４】
本発明の目的は、潜熱蓄熱材の過冷却を促進して、結晶化温度を容易に制御できる潜熱蓄熱材組成物を開発することにある。
【課題を解決するための手段】
【０００５】
本発明者は、上記課題の解決へ向けて鋭意検討した結果、ステアリン酸等の脂肪酸は過冷却現象を起こしにくい潜熱蓄熱材であるが、これに特定の化合物を添加することで過冷却を促進できることを見いだし、本発明を完成するに至った。
すなわち、本発明は下記［１］〜［３］に記載の事項を特徴とするものである。
［１］  炭素数が８以上の脂肪酸（Ａ）と不飽和炭化水素、ならびに、アクリル酸、メタクリル酸およびそれらのエステル類からなる群より選ばれる少なくとも１種を単量体とする高分子（Ｂ）とからなる潜熱蓄熱材組成物。
［２］  前記高分子（Ｂ）が、ポリオレフィンの構造を有する高分子であることを特徴とする前記［１］に記載の潜熱蓄熱材組成物。
［３］  前記脂肪酸（Ａ）と前記高分子（Ｂ）の合計量に対する前記脂肪酸（Ａ）の割合が重量比で５０％以上９９％以下であることを特徴とする前記［１］または［２］に記載の潜熱蓄熱材組成物。
【発明の効果】
【０００６】
本発明の潜熱蓄熱材組成物は、過冷却現象を起こしにくい化合物に対して過冷却を促進するものであることから、結晶化温度の制御が容易にできる。
【発明を実施するための形態】
【０００７】
本発明の潜熱蓄熱材組成物を構成する炭素数が８以上の脂肪酸（Ａ）としては、例えば、オクタン酸、ノナン酸、カプリン酸、ラウリン酸、ミリスチン酸、パルミチン酸、ステアリン酸等が挙げられる。
【０００８】
本発明の潜熱蓄熱材組成物を構成する高分子（Ｂ）について以下に説明する。
前記高分子（Ｂ）は、不飽和炭化水素、ならびに、アクリル酸、メタクリル酸およびそれらのエステル類からなる群より選ばれる少なくとも１種を単量体とする高分子である。
不飽和炭化水素としては、例えば、エチレン、プロピレン、ブテン、ペンテン、ヘキセン、ブタジエン、イソプレン、シクロペンテン、シクロヘキセン、ノルボルネン、シクロペンタジエン、シクロヘキサジエン、ジシクロペンタジエン、スチレン等が挙げられる。
アクリル酸のエステルとしては、例えば、アクリル酸メチル、アクリル酸エチル、アクリル酸プロピル、アクリル酸ブチル等が挙げられる。メタクリル酸のエステルとしては、例えば、メタクリル酸メチル、メタクリル酸エチル、メタクリル酸プロピル、メタクリル酸ブチル等が挙げられる。
これらのうち、本発明の高分子（Ｂ）としては、不飽和炭化水素からなる群より選ばれる少なくとも１種を単量体として含んでなる高分子であることが好ましい。不飽和炭化水素としては不飽和の脂肪族炭化水素であることが好ましい。不飽和の脂肪族炭化水素の中でも鎖状のもの、すなわちアルケン（オレフィン）であることがより好ましい。
すなわち、本発明の高分子（Ｂ）としては、ポリオレフィンの構造を有するものであることが好ましく、このような高分子としては、ポリエチレン、ポリプロピレンやその他のα−オレフィンを重合したものなどが挙げられる。これらの中でも、本発明の高分子（Ｂ）としては、ポリエチレンの構造を有するものであることが好ましい。
【０００９】
前記高分子（Ｂ）の重合度としては、１００以上であることが過冷却促進の効果が高く好ましい。
【００１０】
前記高分子（Ｂ）は、不飽和炭化水素、ならびに、アクリル酸、メタクリル酸およびそれらのエステル類以外の単量体を共重合したものであっても良い。また、グラフト重合や架橋をしたものであっても良く、前記脂肪酸（Ａ）との相溶性や過冷却促進効果および潜熱蓄熱材組成物としての取り扱い易さや物性などの観点から適切なものを選択できる。また、複数種の高分子を混合したものであっても良い。
【００１１】
不飽和炭化水素、ならびに、アクリル酸、メタクリル酸およびそれらのエステル類以外の単量体を共重合成分として用いる場合の単量体としては、とくに限定はされないが、アクリルアミドおよびその誘導体、メタクリルアミドおよびその誘導体、アクリロニトリル、メタクリロニトリル、ビニルエーテル類、ビニルエステル類、ハロゲン化ビニル、マレイン酸およびそのエステルあるいは無水物等が挙げられる。
【００１２】
前記高分子（Ｂ）は、溶解度パラメータ等で表される極性が前記脂肪酸（Ａ）と近いものを選択すると、前記脂肪酸（Ａ）と前記高分子（Ｂ）の相溶性が高くなり、混合し易くなるため好ましい。
【００１３】
前記高分子（Ｂ）の好適なものの具体例として、ポリエチレン、ポリプロピレン、エチレン−アクリル酸共重合体、エチレン−メタクリル酸共重合体、エチレン−グリシジルメタクリレート共重合体、エチレン−酢酸ビニル共重合体、ポリエチレン−ｇｒａｆｔ−マレイン酸無水物、ポリプロピレン−ｇｒａｆｔマレイン酸無水物などが挙げられる。
【００１４】
本発明の潜熱蓄熱材組成物を構成する前記脂肪酸（Ａ）と前記高分子（Ｂ）の合計量に対する前記脂肪酸（Ａ）の割合は、重量比で５０％以上９９％以下であることが好ましい。前記脂肪酸（Ａ）の割合が５０％を下回ると、潜熱蓄熱材組成物としての蓄熱量が小さくなり、９９％を上回ると前記高分子（Ｂ）の添加効果が小さくなる。前記脂肪酸（Ａ）の割合は、６０％以上９０％以下であることがより好ましい。
【００１５】
本発明においては、前記脂肪酸（Ａ）と前記高分子（Ｂ）を組み合わせの種類により結晶化温度を容易に制御できる。また、前記脂肪酸（Ａ）と前記高分子（Ｂ）が同じ成分であっても、前記脂肪酸（Ａ）の割合を調整することによって、結晶化温度を容易に制御できる。
【００１６】
本発明の潜熱蓄熱材組成物は、本発明の目的を損なわない限り、他の潜熱蓄熱材と共存して用いることができる。
【００１７】
他の潜熱蓄熱材としては、脂肪族炭化水素、脂肪族アルコール、無機系のものなどが挙げられる。
【００１８】
脂肪族炭化水素としては、例えば、ｎ−ドデカン、ｎ−テトラデカン、ｎ−ペンタデカン、ｎ−ヘキサデカン、ｎ−ヘプタデカン、ｎ−オクタデカン、ｎ−ノナデカン、ｎ−エイコサン、パラフィンワックス等が挙げられる。
【００１９】
脂肪族アルコールとしては、セチルアルコール、１−オクタデカノール、エリスリトール、ペンタエリスリトール等が挙げられる。
【００２０】
無機系のものとしては、硝酸リチウム３水和物、硫酸ナトリウム１０水和物、酢酸ナトリウム３水和物、硫酸アルミニウムカリウム１２水和物などに代表される無機塩類などが挙げられる。
【００２１】
本発明の潜熱蓄熱材組成物を作製する方法としては、とくに限定はされないが、前記脂肪酸（Ａ）と前記高分子（Ｂ）を溶媒中で攪拌や超音波等で混合する方法、少なくとも一方が溶融あるいは液体の状態で混合する方法、あるいはボールミルやミキサー、ホモジナイザー等で機械的に混合する方法などが挙げられる
【００２２】
本発明の潜熱蓄熱材組成物は、例えば、プラスチックや金属製の袋や容器などに封入して使用したり、溶液を製膜したり、圧縮成形や溶融成形したりして利用することができる。前記高分子（Ｂ）が架橋等で３次元的な網目構造を有していると、前記脂肪酸（Ａ）が融点以上で液体となった時の漏出が抑えられるため好ましい。また、前記高分子（Ｂ）以外の高分子成分をマトリクスとして用いて、本発明の潜熱蓄熱材組成物を分散して用いることもできる。
【００２３】
この場合のマトリクスとなる高分子成分としては、各種の熱可塑性樹脂や熱硬化性樹脂、エラストマー、ゲルなどを用いることができる。
【００２４】
熱可塑性樹脂としては、ポリエチレン、ポリプロピレン、ポリビニルアルコール、ＥＶＡ樹脂、ＥＶＯＨ樹脂、ポリスチレン、ＡＳ樹脂、ＡＢＳ樹脂、ＡＳＡ樹脂、ＡＥＳ樹脂、ＰＭＭＡ等のアクリル樹脂、ＭＳ樹脂、ＭＢＳ樹脂、ＳＢＣ樹脂、シクロオレフィン樹脂、ポリアセタール樹脂、ポリアミド樹脂、ポリエステル樹脂、ポリカーボネート樹脂、ポリウレタン樹脂、液晶ポリマー、ＰＰＳ、ＰＥＥＫ、ＰＰＥ、ポリサルフォン系樹脂、ポリイミド系樹脂、フッ素系樹脂、熱可塑性エラストマーなどが挙げられる
【００２５】
熱硬化性樹脂としては、エポキシ樹脂、フェノール樹脂、シリコーン樹脂、熱硬化性アクリル樹脂などが挙げられる。
【００２６】
エラストマーとしては、ブタジエンゴム、スチレン−ブタジエンゴム、ニトリルゴム、ブチルゴム等の共役ジエンゴム、ＥＰＭやＥＰＤＭ等のエチレン・α−オレフィン共重合体ゴム、ＳＥＢＳ等の水添共役ジエン重合体などが挙げられる。
【００２７】
ゲルとしては、ポリアクリル酸ナトリウム、ポリアクリルアミド誘導体、多糖類、ゼラチンなどが挙げられる。
【００２８】
本発明の潜熱蓄熱材組成物は、本発明の目的を損なわない限り、上記した成分以外にも、熱伝導性フィラーなどの成分と共存して用いて、例えば、蓄熱材への伝熱を促進したりすることができる。
【００２９】
熱伝導性フィラーの具体例としては、黒鉛、炭素繊維、カーボンナノファイバー、カーボンナノチューブ、グラフェン、ダイヤモンド等の炭素系化合物、酸化アルミニウム、酸化マグネシウム、酸化ケイ素、酸化チタン、酸化亜鉛、酸化ジルコニウム等の金属酸化物、水酸化アルミニウムや水酸化マグネシウム等の金属水酸化物、炭酸マグネシウムや炭酸カルシウム等の金属炭酸塩、窒化ホウ素、窒化アルミニウム、窒化ケイ素等の窒化物、炭化ケイ素や炭化ホウ素等の炭化物などが挙げられる。
【００３０】
これらのフィラーは、本発明の潜熱蓄熱材組成物を作製する過程において添加してもよく、本発明の潜熱蓄熱材組成物と混合して用いてもよい。
【実施例】
【００３１】
以下、本発明を実施例および比較例を挙げて具体的に説明するが、本発明はもとよりこれらの例に限定されるものではない。
【００３２】
各実施例および比較例において、評価は以下のように行った。
（融点および凝固点）
ＴＡ  Ｉｎｓｔｒｕｍｅｎｔｓ製Ｄｉｓｃｏｖｅｒｙ  ＤＳＣを用いて、窒素流通下、１０℃から１００℃まで１０℃／分で昇温し、融解のピークトップ（融点）を測定した。また、１００℃から０℃まで５℃／分で降温し、結晶化のピークトップ（凝固点）を測定した。
【００３３】
［実施例１］
（ａ）ステアリン酸５０重量部と（ｂ）低密度ポリエチレン５０重量部を、１６０℃にて溶融状態で混合した後、室温まで冷却して潜熱蓄熱材組成物を得た。ＤＳＣ測定の結果、融点は７１℃、凝固点は４９℃であった。
【００３４】
［実施例２〜７、比較例１〜４］
表１記載の（ａ）および（ｂ）を用いたこと以外は、実施例１と同様の操作を行い、潜熱蓄熱材組成物を得た。比較例２のみ、（ａ）と（ｂ）をテトラヒドロフランに溶解、混合した後、溶媒を留去して作製した。各ＤＳＣ測定の結果を表１に示す。
【００３５】
【表１】
2020045411.tif 000002
低密度ポリエチレン：アルドリッチ製ＬＤＰＥ、ＭＦＲ＝２５ｇ／１０ｍｉｎ
ＥＶＡ：エチレン−酢酸ビニル共重合体（酢酸ビニル２８％含有）
ＰＥ−ｇ−ＭＡ：ポリエチレン−ｇｒａｆｔ−マレイン酸無水物  アルドリッチ製、粘度１７００−４５００ｃｐ（１４０℃）
ＥＧＭＡ：エチレン−グリシジルメタクリレート共重合体  アルドリッチ製、グリシジルメタクリレート８ｗｔ％含有
ポリカーボネート：帝人化成製パンライトＬ−１２２５Ｌ
ポリビニルアルコール：日本合成化学製ＫＬ−０５
【００３６】
各実施例および比較例の比較から、ステアリン酸、ラウリン酸ともに本発明の高分子（Ｂ）と組み合わせることで、融点はほぼ変わらずに凝固点が低下しており、過冷却が促進していることがわかる。一方、比較例２、３のように、本発明の高分子（Ｂ）とは異なる高分子を用いた場合は融点、凝固点ともに変化しない。また、実施例４〜６から、ステアリン酸の重量比が少ないものほど凝固点が低くなっていることがわかり、潜熱蓄熱材組成物の組成を変えることで、結晶化温度を制御するという本発明の目的が達成可能であることがわかる。
【産業上の利用可能性】
【００３７】
本発明の潜熱蓄熱材組成物を用いることで、潜熱蓄熱材の過冷却を促進し、結晶化温度を制御することができるので、任意の温度でエネルギーを取り出したり、蓄熱状態を長期維持したりできるようになり、例えば、低温で発熱する保温材などとして利用できる。
また、蓄熱（吸熱）作用を利用して、電子部品等の冷却、急激な発熱の抑制などに用いることができる。